МНОГОСЛОЙНАЯ ТКАНЬ

Полезная относится к материалам, которые могут быть использованы при изготовлении изделий технических назначений, а именно изделий военного и гражданского снаряжения, например, бронежилеты, разгрузочные системы, разгрузочные пояса, рюкзаки, сумки и пр.
Из существующего уровня техники известен двусторонний многослойный камуфлирующий материал, патент RU №2490379, содержащий текстильную основу с камуфлирующей раскраской, металлизированный и микропористый слои, в качестве текстильной основы используют хлопчатобумажный или хлопколавсановый материал с содержанием хлопчатобумажного волокна не менее 60%, металлизированный слой имеет пористую структуру, размещен в материале на 1/2-2/3 его толщины и представлен полимерной композиционной смесью, включающей алюминиевую пудру, элементы которой имеют форму с асимметричной многогранной поверхностью, связующее на основе акриловых и метакриловых сложных эфиров, акриловый загуститель и пигментный краситель.
В качестве ближайшего прототипа рассмотрим многослойную ткань рассмотрим патент на изобретение №RU2222762, дата публикация заявки 20.03.2003. Ударостойкий материал, содержащий, по крайней мере, два слоя тканой ткани, соединенных между собой полимерной пленкой, при этом ткань изготовлена из пряжи с прочностью на разрыв, по крайней мере, 900 МПа, а полимерная пленка, соединяющая слои ткани, имеет прочность на разрыв, по крайней мере, 10 МПа, а полимерная пленка, соединяющая слои ткани, имеет модуль упругости при изгибе равный 1500-4500 МПа.
Недостатком известных технических решений является недостаточная прочность итогового материала, а также изделия из данных материалов имеют большой вес.
Технической задачей заявляемой полезной модели является устранение вышеуказанных недостатков.
Техническим результатом заявляемой полезной модели является создание ткани с повышенными прочностными характеристиками и водонепроницаемыми свойствами, увеличение стойкости ткани к растяжению и изгибу, уменьшение веса итоговых изделий.
Для достижения указанного технического результата предлагается многослойная ткань, состоящая из по крайней мере трех слоев, причем в качестве первого слоя используется ткань с содержанием синтетических волокон, в качестве третьего слоя используется подкладочная ткань с содержанием синтетических волокон, причем в качестве второго слоя используется сополиамидная пленка.
В многослойной ткани в качестве первого слоя используется ткань с содержанием синтетических волокон, которая играет роль лицевой ткани. Вторым слоем многослойной ткани являются термоклейкая пленка, функцию которой выполняет сополиамидная пленка. Третьим слоем в многослойной ткани используется подкладочная ткань с содержанием синтетических волокон.
В качестве первого слоя во всех вариантах исполнения многослойной ткани может использоваться любая ткань с содержанием синтетических волокон, но преимущественно используется ткань плотностью от 400 до 1000 Ден. Аналогично, в качестве подкладочной ткани также может использоваться любая подкладочная ткань с содержанием синтетических волокон, но преимущественно используется подкладочная ткань плотностью от 400 до 1000 Ден.
Пример реализации многослойной ткани может быть следующим: Изготовление чехла для бронежилета из заявленных вариантов исполнения многослойной ткани. Производится раскройка заготовки листа лицевой ткани с содержанием синтетических волокон в соответствии с требуемым размерами для изготовления чехла для бронежилета, далее производится раскройка листа подкладочной ткани с содержанием синтетических волокон в соответствии с необходимыми размерами. Следующим шагом производится раскройка сополиамидной термоклейкой пленки в соответствии с требуемыми размерами. Далее производится укладка деталей для изготовления чехла для бронежилета в термический пресс для процедуры ламинации (спекания/склеивания), попеременно, в следующей последовательности сверху-вниз: подкладочная ткань лицевой стороной вверх, термоклейкая пленка, лицевая ткань лицевой стороной вниз. Далее производится сшивание всех деталей в необходимой последовательности в соответствии с выкройкой.
Заявляемая совокупность признаков позволит обеспечить достижение заявленного технического результата следующим образом: увеличение прочностных характеристик и водонепроницаемых свойств заявленных вариантов исполнения многослойной ткани достигается за счет использования термоклейкой сополиамидной пленки, так как при процедуре ламинации (спекание/склеивание ткани в термическом прессе) волокна ткани укрепляются термоклейкой сополиамидной пленкой, а итоговая ткань за счет пленки приобретает водонепроницаемые свойства. В свою очередь, за счет повышения прочностных характеристик ткани, она становится более стойкой к растяжению и изгибу. Ввиду того, что используемые материалы имеют небольшой вес, вес готового изделия из заявленных вариантов многослойной ткани получается гораздо меньше существующих на рынке аналогов.